(57)【要約】      （修正有）【課題】土木建築分野の大規模なグラウト工事でも採用可能な、優れた流動性を有する水硬性モルタル（スラリー）を効率的かつ安定的に製造でき、さらにスラリーポンプを用いて長い距離を安定的に圧送し、施工箇所へ水硬性モルタル（スラリー）を供給できる水硬性モルタル（スラリー）の施工方法を提供する。【解決手段】水硬性組成物と水とを混練して水硬性モルタル（スラリー）を連続的に調製する混練装置と、これを収容するリザーバータンクと連続的に圧送するスラリーポンプとを備えた調製・施工用設備を用いた水硬性モルタル（スラリー）の施工方法であって、水硬性モルタル（スラリー）は、リザーバータンク内で攪拌軸が水平方向に配置され、攪拌軸に多重螺旋状攪拌板とパドル型攪拌板とを配置した複合攪拌羽根を有する攪拌機によって１．５分間〜２０分間連続的に強制攪拌養生されることを特徴とする水硬性モルタル（スラリー）の施工方法。【選択図】図４
2008265269.tif 000002
【特許請求の範囲】
【請求項１】
水硬性組成物と水とを混練して水硬性モルタル（スラリー）を連続的に調製する混練装置と、
該水硬性モルタル（スラリー）を収容するリザーバータンクと、
リザーバータンク内の水硬性モルタル（スラリー）を連続的に圧送するスラリーポンプとを
備えた水硬性モルタル（スラリー）調製・施工用設備を用いた水硬性モルタル（スラリー）の施工方法であって、
水硬性モルタル（スラリー）は、リザーバータンク内で攪拌軸が水平方向に配置され、攪拌軸に多重螺旋状攪拌板とパドル型攪拌板とを配置した複合攪拌羽根を有する攪拌機によって１．５分間〜２０分間連続的に強制攪拌養生されること
を特徴とする水硬性モルタル（スラリー）の施工方法。
【請求項２】
水硬性組成物を貯蔵するタンクと、
該水硬性組成物と水とを混練して水硬性モルタル（スラリー）を連続的に調製する混練装置と、
該水硬性モルタル（スラリー）を収容するリザーバータンクと、
リザーバータンク内の水硬性モルタル（スラリー）を連続的に圧送するスラリーポンプとを
備えた水硬性モルタル（スラリー）調製・施工用トラックを用いた水硬性モルタル（スラリー）の施工方法であって、
水硬性モルタル（スラリー）は、リザーバータンク内で攪拌軸が水平方向に配置され、攪拌軸に多重螺旋状攪拌板とパドル型攪拌板とを配置した複合攪拌羽根を有する攪拌機によって１．５分間〜２０分間連続的に強制攪拌養生されること
を特徴とする水硬性モルタル（スラリー）の施工方法。
【請求項３】
複合攪拌羽根が内接する円筒の内径（直径）は、１００ｍｍ〜１８０ｍｍであり、攪拌軸方向の複合攪拌羽根の長さは、３００ｍｍ〜１２００ｍｍであること
を特徴とする請求項１または請求項２に記載の水硬性モルタル（スラリー）の施工方法。
【請求項４】
水硬性モルタル（スラリー）は、スラリーポンプに接続されたスラリーホースを通じて施工場所に圧送されて打設・施工され、前記のスラリーホースの内径（直径）が２０ｍｍ〜５５ｍｍであり、長さが７５ｍ〜２００ｍであること
を特徴とする請求項１〜３のいずれか１項に記載の水硬性モルタル（スラリー）の施工方法。
【請求項５】
水硬性組成物は、水硬性成分と細骨材と流動化剤と膨張材とを含み、
細骨材は、細骨材１００質量％中に
３０μｍ以上〜１５０μｍ未満の粒子を５〜３０質量％含み、
１５０μｍ以上〜６００μｍ未満の粒子を２５〜５５質量％含み、
６００μｍ以上〜２０００μｍ未満の粒子を２５〜６０質量％含むこと
を特徴とする請求項１〜４のいずれか１項に記載の水硬性モルタル（スラリー）の施工方法。
【請求項６】
水硬性組成物に含まれる流動化剤は、変性ポリカルボン酸系流動化剤であること
を特徴とする請求項１〜５のいずれか１項に記載の水硬性モルタル（スラリー）の施工方法。
【請求項７】
水硬性組成物を混練条件Ａの条件で１分間混練して調製した水硬性モルタル（スラリー）のＪロート流下時間Ｚと、２分間、４分間または６分間混練して調製した水硬性モルタル（スラリー）のＪロート流下時間Ｙ、Ｘ、Ｗとの比率が、
Ｙ／Ｚ、Ｘ／ＺおよびＷ／Ｚ＝０．７５〜１．００の範囲であること
を特徴とする請求項１〜６のいずれか１項に記載の水硬性モルタル（スラリー）の施工方法。
（１）混練条件Ａ  ：  ２０℃において２Ｌポリ容器に水１６質量部を入れ、タービン羽根を取り付けた０．１５ＫＷ攪拌機を使用し、３００ｒｐｍで攪拌しながら水硬性組成物１００質量部を全量投入後（粉体１５００ｇ）、７８０ｒｐｍで所定時間混練して、水硬性モルタル（スラリー）を調製すること。
（２）Ｊロート流下時間がＺ  ：  混練条件Ａの条件で１分間混練された水硬性モルタル（スラリー）のＪロート流下時間。
（３）Ｊロート流下時間がＹ  ：  混練条件Ａの条件で２分間混練された水硬性モルタル（スラリー）のＪロート流下時間。
（４）Ｊロート流下時間がＸ  ：  混練条件Ａの条件で４分間混練された水硬性モルタル（スラリー）のＪロート流下時間。
（５）Ｊロート流下時間がＷ  ：  混練条件Ａの条件で６分間混練された水硬性モルタル（スラリー）のＪロート流下時間。
【請求項８】
水硬性組成物を混練条件Ａの条件で２分間混練して調製した水硬性モルタル（スラリー）のＪロート流下時間Ｙと、４分間または６分間混練して調製した水硬性モルタル（スラリー）のＪロート流下時間Ｘ、Ｗとの比率が、
好ましくはＸ／ＹおよびＷ／Ｙ＝０．９０〜１．０２の範囲であること
を特徴とする請求項１〜７のいずれか１項に記載の水硬性モルタル（スラリー）の施工方法。
【請求項９】
水硬性組成物と水とを混練条件Ａで２分間混練して調製した水硬性モルタル（スラリー）の加圧ブリージング試験（１分加圧時）の脱水量が２〜１８ｍｌであること
を特徴とする請求項１〜８のいずれか１項に記載の水硬性モルタル（スラリー）の施工方法。
【請求項１０】
水硬性組成物は、土木建築用のグラウト材であること
を特徴とする請求項１〜９のいずれか１項に記載の水硬性モルタル（スラリー）の施工方法。
【請求項１１】
請求項１〜１０のいずれか１項に記載の水硬性モルタル（スラリー）の施工方法によって得られる水硬性モルタル（スラリー）が充填・硬化した構造体。
【発明の詳細な説明】
【技術分野】
【０００１】
本発明は、土木建築工事に用いられる水硬性モルタル（スラリー）の施工方法および水硬性モルタル（スラリー）が硬化した構造体に関する。
さらに、本発明は、土木建築分野のグラウト工事に用いられる水硬性モルタル（スラリー）の施工方法および水硬性モルタル（スラリー）が充填・硬化した構造体に関する。
【背景技術】
【０００２】
グラウト組成物と水とを連続混練又は連続混練機を用いて混練して安定した流動性を有するスラリーが得られるグラウト組成物を提供することを目的として、特許文献１には、ポルトランドセメントを含む水硬性無機結合材と流動化剤と膨張剤とを含むグラウト組成物が開示され、さらに前記グラウト組成物を用い、連続混練機を使用して連続混練して得られたスラリーをポンプを用いて施工部に連続して供給するグラウトスラリーの施工方法が開示されている。
【特許文献１】特開２００６−２９８６６２号公報
【発明の開示】
【発明が解決しようとする課題】
【０００３】
本発明は、土木建築分野の大規模なグラウト工事でも採用可能な、優れた流動性を有する水硬性モルタル（スラリー）を効率的かつ安定的に製造でき、さらにスラリーポンプを用いて長い距離をスラリーホースを介して安定的にポンプ圧送し、施工箇所へ水硬性モルタル（スラリー）を供給して打設・施工できる水硬性モルタル（スラリー）の施工方法を提供することを目的とした。
【課題を解決するための手段】
【０００４】
本発明は、ポルトランドセメントを含む水硬性成分とポリカルボン酸系流動化剤と特定の粒度構成を有する細骨材とを組合せて用いることにより、水硬性組成物と水とを混練した際の初期混練性が各段に向上し、極めて短時間の混練操作によって良好な流動性を有する水硬性モルタル（スラリー）が得られることを見出した。
そして、前記水硬性組成物を用いて水と連続的に混練して調製したスラリーを、強制攪拌条件下で所定時間養生することによって材料分離を生じさせることなくスラリー状態を安定化させ、スラリーポンプを用いて離れた施工場所に連続的に水硬性モルタル（スラリー）を供給した際にも、圧送過程での材料分離を生じさせることなく、安定して長距離圧送が可能であることを見出した。
【０００５】
即ち、本発明の第一は、
水硬性組成物と水とを混練して水硬性モルタル（スラリー）を連続的に調製する混練装置と、
該水硬性モルタル（スラリー）を収容するリザーバータンクと、
リザーバータンク内の水硬性モルタル（スラリー）を連続的に圧送するスラリーポンプとを
備えた水硬性モルタル（スラリー）調製・施工用設備を用いた水硬性モルタル（スラリー）の施工方法であって、
水硬性モルタル（スラリー）は、リザーバータンク内で攪拌軸が水平方向に配置され、攪拌軸に多重螺旋状攪拌板とパドル型攪拌板とを配置した複合攪拌羽根を有する攪拌機によって１．５分間〜２０分間連続的に強制攪拌養生されること
を特徴とする水硬性モルタル（スラリー）の施工方法である。
本発明の第二は、
水硬性組成物を貯蔵するタンクと、
該水硬性組成物と水とを混練して水硬性モルタル（スラリー）を連続的に調製する混練装置と、
該水硬性モルタル（スラリー）を収容するリザーバータンクと、
リザーバータンク内の水硬性モルタル（スラリー）を連続的に圧送するスラリーポンプとを
備えた水硬性モルタル（スラリー）調製・施工用トラックを用いた水硬性モルタル（スラリー）の施工方法であって、
水硬性モルタル（スラリー）は、リザーバータンク内で攪拌軸が水平方向に配置され、攪拌軸に多重螺旋状攪拌板とパドル型攪拌板とを配置した複合攪拌羽根を有する攪拌機によって１．５分間〜２０分間連続的に強制攪拌養生されること
を特徴とする水硬性モルタル（スラリー）の施工方法である。
本発明の第三は、
本発明の水硬性モルタル（スラリー）の施工方法によって得られる水硬性モルタル（スラリー）が充填・硬化した構造体である。
【０００６】
本発明の水硬性組成物の好ましい態様を以下に示す。本発明ではこれらの態様は組合せることができる。
１）複合攪拌羽根が内接する円筒の内径（直径）は、１００ｍｍ〜１８０ｍｍであり、攪拌軸方向の複合攪拌羽根の長さは、３００ｍｍ〜１２００ｍｍであること。
２）水硬性モルタル（スラリー）は、スラリーポンプに接続されたスラリーホースを通じて施工場所に圧送されて打設・施工される水硬性モルタル（スラリー）の施工方法であって、前記のスラリーホースの内径（直径）が２０ｍｍ〜５５ｍｍであり、長さが７５ｍ〜２００ｍであること。
３）水硬性組成物は、水硬性成分と細骨材と流動化剤と膨張材とを含み、
細骨材は、細骨材１００質量％中に
３０μｍ以上〜１５０μｍ未満の粒子を５〜３０質量％含み、
１５０μｍ以上〜６００μｍ未満の粒子を２５〜５５質量％含み、
６００μｍ以上〜２０００μｍ未満の粒子を２５〜６０質量％含むこと。
４）水硬性組成物に含まれる流動化剤は、変性ポリカルボン酸系流動化剤であること。
５）水硬性組成物を混練条件Ａの条件で１分間混練して調製した水硬性モルタル（スラリー）のＪロート流下時間Ｚと、２分間、４分間または６分間混練して調製した水硬性モルタル（スラリー）のＪロート流下時間Ｙ、Ｘ、Ｗとの比率が、
Ｙ／Ｚ、Ｘ／ＺおよびＷ／Ｚ＝０．７５〜１．００の範囲であること。
６）水硬性組成物を混練条件Ａの条件で２分間混練して調製した水硬性モルタル（スラリー）のＪロート流下時間Ｙと、４分間または６分間混練して調製した水硬性モルタル（スラリー）のＪロート流下時間Ｘ、Ｗとの比率が、
好ましくはＸ／ＹおよびＷ／Ｙ＝０．９０〜１．０２の範囲であること。
７）水硬性組成物と水とを混練条件Ａで２分間混練して調製した水硬性モルタル（スラリー）の加圧ブリージング試験（１分加圧時）の脱水量が２〜１８ｍｌであること。
８）水硬性組成物は、土木建築用のグラウト材であること。
なお、本発明において混練条件Ａとは、２０℃において２Ｌポリ容器に水１６質量部を入れ、図６のタービン羽根を取り付けた０．１５ＫＷ攪拌機を使用し、３００ｒｐｍで攪拌しながら水硬性組成物１００質量部を全量投入後（粉体１５００ｇ）、７８０ｒｐｍで所定時間混練して、水硬性モルタル（スラリー）を調製することである。
Ｊロート流下時間Ｚは、混練条件Ａの条件で１分間混練された水硬性モルタル（スラリー）のＪロート流下時間である。
Ｊロート流下時間Ｙは、混練条件Ａの条件で２分間混練された水硬性モルタル（スラリー）のＪロート流下時間である。
Ｊロート流下時間Ｘは、混練条件Ａの条件で４分間混練された水硬性モルタル（スラリー）のＪロート流下時間である。
Ｊロート流下時間Ｗは、混練条件Ａの条件で６分間混練された水硬性モルタル（スラリー）のＪロート流下時間である。
【発明の効果】
【０００７】
本発明で用いる水硬性組成物は、水硬性成分とポリカルボン酸系流動化剤と特定の粒度構成を有する細骨材とを用いることによって、水と混練した際のスラリー化が著しく迅速化され、極めて短時間の混練操作によっても水硬性組成物が均質に分散した流動特性が安定したスラリーを得ることができる。その結果、混練時間の長短に関わらずＪ１４ロート流下値が安定した水硬性モルタル（スラリー）を製造することができる。
本発明で使用する水硬性組成物を用いて調製した水硬性モルタル（スラリー）は、ポンプを使用してスラリーを長距離圧送するような場合でも、加圧条件下での脱水性状が緩慢で材料分離抵抗性に優れるため、スラリーホースの閉塞現象を大幅に低減することができる。この優れた材料分離抵抗性によって、図１の模式図に示すような水硬性モルタル（スラリー）調製・施工用設備を用いることによって、大規模で大量に水硬性モルタル（スラリー）を連続施工するような現場でも、本発明の水硬性組成物を用いることによって効率的にかつ安定性状のグラウトスラリーを製造供給することが可能となる。
本発明では、前記の高分散性を有する水硬性組成物を選択して使用し、さらに、図５の模式図に示すような水硬性組成物を貯蔵するタンクを備えた水硬性モルタル（スラリー）調製・施工用トラックを使用し、該トラックに搭載した連続混練ミキサーを用いて、水硬性組成物と水とを連続的に混練して水硬性モルタル（スラリー）を連続的に調製し、前記スラリーを強制攪拌養生したのち、該トラックに搭載されたスラリーポンプによりスラリーホースを介して水硬性モルタル（スラリー）を施工箇所へ連続的に圧送・供給・打設することで、大規模な現場で大量のグラウト（水硬性モルタル・スラリー）を限られた期間内に施工することが可能となった。
本発明の水硬性モルタル（スラリー）の施工方法は、水硬性モルタル（スラリー）を連続的に製造して、離れた施工場所へ連続的に供給・施工でき、施工効率および施工品質において優れており、品質の安定した構造物構築に効果を発揮するものである。
【発明を実施するための最良の形態】
【０００８】
本発明は、水硬性成分と特定の粒度構成を有する細骨材と流動化剤と膨張材とを含む水硬性組成物を用いて、
該水硬性組成物と水とを混練して水硬性モルタル（スラリー）を連続的に調製する混練装置と、
該水硬性モルタル（スラリー）を強制攪拌下で養生安定化させるリザーバータンクと、
リザーバータンク内の水硬性モルタル（スラリー）を連続的に圧送するスラリーポンプとを
備えた水硬性モルタル（スラリー）調製・施工用設備を用いる
水硬性モルタル（スラリー）の施工方法及び該施工方法によって得られる水硬性モルタル（スラリー）が充填・硬化した構造体である。
【０００９】
本発明の水硬性モルタル（スラリー）の施工方法について説明する。
本発明の水硬性モルタル（スラリー）の施工方法では、図１の模式図に示すような水硬性モルタル（スラリー）調製・施工用設備１１を使用する。
水硬性モルタル（スラリー）調製・施工用設備１１のホッパー１３から水硬性組成物１２を供給し、これと並行して混練装置（ミキサー）１６の給水口１５から水１７を供給し、該水硬性組成物１２と水１７とを混練装置（ミキサー）１６によって連続的に混練して水硬性モルタル（スラリー）１９を製造する。
水硬性モルタル（スラリー）１９は、リザーバータンク２０に一旦収容されて該タンクに設置された、強力な上下方向の対流攪拌能力を有する多重螺旋状攪拌板とパドル型攪拌板とを配置した複合攪拌羽根２２を装着した攪拌機によって強制攪拌養生され、スラリーの流動特性が安定化される。
所定時間攪拌養生された水硬性モルタル（スラリー）１９は、該設備に搭載されたスラリーポンプ２４によって圧送され、スラリーポンプ２４に接続されたスラリーホースを介して施工箇所へ連続的に圧送・供給され打設・施工される。
【００１０】
水硬性モルタル（スラリー）が一旦収容されるリザーバータンクは、水硬性モルタル（スラリー）を均質化させてその流動性状を安定化させる養生槽の役割をになっている。
リザーバータンクが貯留する水硬性モルタル（スラリー）量は、
好ましくは３０〜２００リットル、さらに好ましくは３５〜１５０リットル、特に好ましくは４０〜１００リットルの範囲が、水硬性モルタル（スラリー）を所定の時間リザーバータンク内で強制攪拌養生できることから好ましい。
水硬性モルタル（スラリー）の貯留量が前記の範囲より小さい場合、充分に養生されないままスラリーがポンプ圧送されることがあり、長距離を圧送した場合にはホースが閉塞することがあり、前記範囲を超える場合にはリザーバータンク内での強制攪拌養生時間が長くなりすぎ、スラリーの粘性が増加して流動性が悪くなる傾向が顕著となることから好ましくない。
【００１１】
水硬性モルタル（スラリー）をポンプ圧送する場合に使用するスラリーホースは、特に限定されるものではなく、市販の樹脂製ホースや耐圧ホースなどから圧送距離などの条件を考慮して適宜選択して用いることができる。ポンプ圧送する距離が長い場合には耐圧ホースを用いることが好ましい。
スラリーホースの内径および長さは、施工条件に合わせて選択され、
好ましくは、スラリーホースの内径（直径）が２０ｍｍ〜５５ｍｍであり、長さが７５ｍ〜２００ｍであること、
さらに好ましくは、スラリーホースの内径（直径）が２５ｍｍ〜５０ｍｍであり、長さが８０ｍ〜１８０ｍであること、
特に好ましくは、スラリーホースの内径（直径）が３０ｍｍ〜４５ｍｍであり、長さが９０ｍ〜１５０ｍであることが好ましく、スラリーホースの内径（直径）と長さが前記範囲の場合に長距離を安定してポンプ圧送することができる。
スラリーホースの内径（直径）が前記範囲より小さい場合、スラリーを圧送した場合のホース内圧力が高くなってホースが閉塞する可能性が高くなることから好ましくなく、前記範囲よりも大きくなるとスラリーの流速が小さくなり過ぎて圧送過程でスラリーが材料分離を生じることがあるため好ましくない。
また、スラリーホースの長さが前記範囲より短い場合、必ずしも本発明で選択して用いる材料分離抵抗性に優れる水硬性組成物を用いなくともスラリー圧送が可能な場合があり、前記範囲よりも長くなるとホース内圧力が高くなってホースが閉塞する可能性が高くなることから好ましくない。
【００１２】
次に、図１の模式図に示す水硬性モルタル（スラリー）調製・施工用設備１１に備えられた混練スクリュー１０、及び、多重螺旋状攪拌板とパドル型攪拌板とを配置した複合攪拌羽根２２について説明する。
図３は、図１に示す混練装置１６の混練スクリュー１０の全体構成を示す図である。
混練スクリューは、基端から終端までの長さが混練装置の混練室の長さ程度の軸部材１０ａと、この軸部材１０ａの外周面に形成された複数枚の羽根とを有する。そしてこの複数枚の羽根は、２６枚の戻し羽根１０ｂと、６枚の送り羽根１０ｃと、を含む。戻し羽根１０ｂと送り羽根１０ｃとの合計枚数は３２枚であり、羽根全体に占める戻し羽根１０ｂの割合は８１％程度である。
なお、混練スクリューの軸部材１０ａの基端から終端までの長さは、９３０ｍｍ程度となっている。
本発明の水硬性モルタル（スラリー）の施工方法では、混練装置の混練スクリューとして、複数枚の送り羽根と、複数枚の戻し羽根とを有する極めて高い混練力が得られる混練スクリューを使用することにより、水硬性組成物と水とを混合装置を通過する短い時間の間に強力な混練力で均一にスラリー化することが可能となり、速やかに良好な混練状態の水硬性モルタル（スラリー）を得ることができる。
混練装置によって得られた水硬性モルタル（スラリー）は、混練装置の下部に設置されているリザーバータンクに一旦収容されて、多重螺旋状攪拌板とパドル型攪拌板とを配置した複合攪拌羽根によって強制攪拌状態のもと養生される。
【００１３】
次に、リザーバータンク内での水硬性モルタル（スラリー）の養生処理によるスラリー流動性の安定化について説明する。
図４は、図１に示すリザーバータンク２０に設置された多重螺旋状攪拌板とパドル型攪拌板とを配置した複合攪拌羽根２２の模式図である。
複合攪拌羽根は、攪拌軸の周囲にスパイラル状に攪拌羽根が配置され、さらに隣合った螺旋状攪拌板の間には軸対象の位置にプレートが溶接して配置されている。また、螺旋状攪拌板と螺旋状攪拌板との中間の空間には、傾斜角を持ったパドル型攪拌板が軸対象の位置になるように攪拌軸に設置されている。
本発明では前記の多重螺旋状攪拌板とパドル型攪拌板とを配置した複合攪拌羽根を、水硬性モルタル（スラリー）を収容するリザーバータンクに配備して、該タンク中の水硬性モルタル（スラリー）に強力な上下左右方向の対流、特に上下方向の強力な対流を継続して発生させることにより、モルタル（スラリー）の材料分離を回避するとともに、水硬性成分と水との接水直後の初期水和状態を緩衝・安定化させ、水硬性モルタル（スラリー）を均質な状態に養生することによって、モルタル（スラリー）の流動特性を安定化させる。
【００１４】
水硬性モルタル（スラリー）は、リザーバータンク内で攪拌軸が水平方向に配置され、攪拌軸に多重螺旋状攪拌板とパドル型攪拌板とを配置した複合攪拌羽根を有する攪拌機によって、
好ましくは１．５分間〜２０分間連続的に強制攪拌養生されること、
さらに好ましくは２分間〜１８分間連続的に強制攪拌養生されること、
特に好ましくは２．５分間〜１５分間連続的に強制攪拌養生されること
によって、スラリーの均質性が高められ、安定した良好な流動性を有する水硬性モルタル（スラリー）を得ることができる。
強制攪拌養生される時間が前記の範囲より短い場合、スラリーの均質性が充分高められないことがあり、前記範囲より長い場合には水硬性成分の水和反応がスラリーの流動性を阻害する傾向が顕著になり始めることから好ましくない。
【００１５】
本発明で使用する多重螺旋状攪拌板とパドル型攪拌板とを配置した複合攪拌羽根は、前記複合攪拌羽根が内接する円筒の内径（直径：円筒の中心軸と垂直な方向に切断した面の直径）が、
好ましくは１００ｍｍ〜１８０ｍｍ、さらに好ましくは１１０ｍｍ〜１７０ｍｍ、特に好ましくは１１５ｍｍ〜１６０ｍｍであり、
攪拌軸方向の複合攪拌羽根の長さは、
好ましくは３００ｍｍ〜１２００ｍｍ、さらに好ましくは３５０ｍｍ〜１１００ｍｍ、特に好ましくは４００〜１０００ｍｍであること
によって、高い強制攪拌力を持って水硬性モルタル（スラリー）を均質化することか出来る。
複合攪拌羽根の直径と長さが前記範囲より大きい場合、前記の攪拌羽根を収納するリザーバータンク自体が大型化するため、実際に装置を移動・設置する上で制約が多くなり、実用上支障をきたすことがあるため好ましくなく、複合攪拌羽根の直径と長さが前記範囲より小さい場合には、リザーバータンクの容積に対する複合攪拌羽根の大きさが相対的に小さくなり、水硬性モルタル（スラリー）を強制攪拌して均質化する効果を充分に得られないことがあるため好ましくない。
【００１６】
本発明の水硬性モルタル（スラリー）の施工方法では、大規模な施工現場で大量のグラウト材を施工するような場合に、安定品質の水硬性モルタル（スラリー）を大量かつ連続的に製造・供給でき、高い施工効率を得ることができることから、図５の模式図に示すような水硬性モルタル（スラリー）調製・施工用トラック３１を使用することが好ましい。
水硬性モルタル（スラリー）調製・施工用トラック３１は、水硬性組成物３７を貯蔵するタンク３３と、該水硬性組成物３７と水とを連続的に混練するミキサー３５と、水硬性モルタル（スラリー）を一旦収容するリザーバータンク４３と、前記タンクから水硬性モルタル（スラリー）を圧送するスラリーポンプ４４とを搭載している。
【００１７】
次に、図５に示す水硬性モルタル（スラリー）調製・施工用トラック３１を用いた水硬性モルタル（スラリー）の施工方法について説明する。
水硬性組成物３７の製造工場において、水硬性成分、特定の粒度構成を有する細骨材、流動化剤及び膨張材などの原材料を混合して水硬性組成物３７を製造し、水硬性モルタル（スラリー）調製・施工用トラック３１に備えられた水硬性組成物貯蔵タンク３３に充填する。
水硬性モルタル（スラリー）調製・施工用トラック３１は、水硬性組成物３７を積載して水硬性モルタル（スラリー）３４を施工する施工現場近傍へ水硬性組成物３７を輸送する。
施工現場の近傍に水硬性モルタル（スラリー）調製・施工用トラック３１が配置されたのち、水硬性組成物３７は貯蔵タンク３３下部からスクリューコンベアによって排出されて、スクリューフィーダー３８によってホッパー３６へ供給され、ホッパー底部から定量的に混練装置（ミキサー）３５へ供給される。この時、水硬性組成物３７が混練装置（ミキサー）３５へ供給されるのに合わせて、水硬性モルタル（スラリー）調製・施工用トラック３１に搭載されている水タンク３９から水供給ポンプ４０によって水供給パイプ４１を介して混練装置（ミキサー）３５に水が定量的に供給されて、水硬性組成物３７と水とは混練装置（ミキサー）３５で強力に混練されて均質な水硬性モルタル（スラリー）３４が調製される。水硬性組成物３７と水との供給割合は、現場毎の施工条件や水硬性モルタル（スラリー）の性状に合わせて調整される。
調製された水硬性モルタル（スラリー）３４は、該トラックに備えられたリザーバータンク４３に一旦収容され、リザーバータンク４３に設置された、強力な上下方向の対流攪拌能力を有する多重螺旋状攪拌板とパドル型攪拌板とを配置した複合攪拌羽根４２を装着した攪拌機によって強制攪拌養生され、スラリーの流動特性が安定化される。
所定時間攪拌養生された水硬性モルタル（スラリー）３４は、該トラックに搭載されたスラリーポンプ４４によって圧送され、スラリーホース４５を介して施工箇所へ連続的に圧送・供給されて打設・施工される。
【００１８】
次に、本発明で使用する水硬性組成物について説明する。
本発明では、水硬性成分と特定の粒度構成を有する細骨材と流動化剤と膨張材とを含む水硬性組成物を用いる。
【００１９】
水硬性組成物の水硬性成分は、ポルトランドセメントを含み、水硬性成分１００質量％中に対して、ポルトランドセメントを好ましくは１０質量％以上、さらに好ましくは３０質量％以上、より好ましくは７０質量％以上、特に好ましくは９０質量％以上含むことが好ましい。
【００２０】
ポルトランドセメントとしては、普通ポルトランドセメント、早強ポルトランドセメント、超早強ポルトランドセメント、白色ポルトランドセメント等が挙げられ、一種又は二種以上を混合して使用することができる。
【００２１】
水硬性組成物の水硬性成分は、ポルトランドセメントの他に、必要に応じて本発明の特性を損なわない範囲で石膏やアルミナセメントを含むことができる。
水硬性成分に含まれる成分としては、ポルトランドセメントのみ、ポルトランドセメントと石膏の２種、ポルトランドセメントとアルミナセメントの２種、ポルトランドセメントとアルミナセメントと石膏の３種、から選ぶことができる。
【００２２】
石膏としては、無水、半水等の石膏がその種類を問わず、一種又は二種以上の混合物として使用できる。
【００２３】
アルミナセメントとしては、鉱物組成の異なるものが数種知られ市販されているが、何れも主成分はモノカルシウムアルミネート（ＣＡ）であり、市販品はその種類によらず使用することができる。
【００２４】
水硬性組成物は、必要に応じて本発明の特性を損なわない範囲で、高炉スラグ、シリカヒューム、フライアッシュ、溶融スラグなどの無機成分を含むことができる。
【００２５】
本発明で使用する水硬性組成物は、水と混練することにより速やかに良好な流動性状を有する水硬性モルタル（スラリー）を得ることができ、さらに優れた材料分離抵抗性を有する水硬性モルタル（スラリー）を安定して得るために、最大粒径が２ｍｍ未満の特定の粒度構成を有する細骨材を選択して使用する。前記細骨材を用いることによって、良好で安定した流動性状の水硬性モルタル（スラリー）を得られると共に、ポンプ圧送した際に材料分離に伴うスラリーホースの閉塞を回避することができる。
【００２６】
本発明で使用する細骨材は、細骨材１００質量％中に
好ましくは、３０μｍ以上〜１５０μｍ未満の粒子を５〜３０質量％含み、
１５０μｍ以上〜６００μｍ未満の粒子を２５〜５５質量％含み、
６００μｍ以上〜２０００μｍ未満の粒子を２５〜６０質量％含むものを好適に使用でき、
さらに好ましくは、３０μｍ以上〜１５０μｍ未満の粒子を８〜２８質量％含み、
１５０μｍ以上〜６００μｍ未満の粒子を３０〜５２質量％含み、
６００μｍ以上〜２０００μｍ未満の粒子を３０〜５５質量％含むものを好適に使用でき、
より好ましくは、３０μｍ以上〜１５０μｍ未満の粒子を９〜２６質量％含み、
１５０μｍ以上〜６００μｍ未満の粒子を３３〜５０質量％含み、
６００μｍ以上〜２０００μｍ未満の粒子を３３〜５２質量％含むものを好適に使用でき、
特に好ましくは、３０μｍ以上〜１５０μｍ未満の粒子を１０〜２５質量％含み、
１５０μｍ以上〜６００μｍ未満の粒子を３５〜４８質量％含み、
６００μｍ以上〜２０００μｍ未満の粒子を３５〜５０質量％含むものを好適に使用できる。
細骨材の粒度構成が前記の範囲から外れた場合には、水硬性モルタル（スラリー）をスラリーポンプを用いて長距離（１００ｍ）圧送した際に、水硬性モルタル（スラリー）中の細骨材が材料分離を生じてスラリーホースを閉塞させることがあるため好ましくない。
【００２７】
細骨材の使用量は、水硬性成分１００質量部に対して、
好ましくは２０〜２００質量部、
さらに好ましくは４０〜１９０質量部、
より好ましくは６０〜１８０質量部、
特に好ましくは８０〜１７０質量部の範囲にすることにより、優れた良好な流動性と材料分離抵抗性、及び、良好な硬化体強度発現性が得られることから好ましい。
【００２８】
細骨材としては、珪砂、川砂、海砂、山砂、砕砂などの砂類、シリカ粉、粘土鉱物、廃ＦＣＣ触媒などの無機質材、ウレタン砕、ＥＶＡフォーム、発砲樹脂などの樹脂粉砕物、アルミナセメントクリンカー骨材などを用いることができる。
細骨材ついては、珪砂、川砂、海砂、山砂、砕砂などの砂類、石英粉末、廃ＦＣＣ触媒などを用いることが特に好ましい。
【００２９】
本発明では、水硬性組成物と水とを混練して速やかに良好な流動特性を有する水硬性モルタル（スラリー）を得るために、流動化剤と特定の粒度構成を有する細骨材とを併せて使用する。さらに、本発明では現場での水硬性モルタル（スラリー）の調製の煩雑さや品質変動を回避するため、予め水硬性組成物の構成成分をプレミックスして現場に提供するため、流動化剤についても粉末状の流動化剤を選択して使用する。
本発明で用いる粉末状の流動化剤としては、ポリカルボン酸系の粉末状流動化剤が好ましく、特に変性ポリカルボン酸系の粉末状流動化剤を好ましく用いることができる。
市販品ではＢＡＳＦコンストラクションシステムズ社製メルフラクスＡＰ１０１Ｆ等を好適に使用できる。
【００３０】
ポリカルボン酸系流動化剤の使用量は、水硬性成分１００重量部に対して、好ましくは０．００１〜５質量部、さらに好ましくは０．０１〜３質量部、より好ましくは０．０３〜２質量部、特に好ましくは０．０５〜１質量部の範囲であり、添加量が余り少ないと水硬性成分を速やかに分散させる効果が乏しくなって充分な効果が発現せず、また多すぎても添加量に見合った効果は期待できず単に不経済であるだけでなく、流動性の経時変化やモルタル（スラリー）の粘稠性が大きくなることがあることから好ましくない。
【００３１】
本発明で用いる水硬性組成物は、必須成分のひとつとして膨張材を使用する。
本発明で使用する膨張材としては、金属粉等の金属系膨張材や石灰類等の無機系膨張材の使用が好ましく、特に金属系膨張材及び無機系膨張材を併用して用いることが好ましい。
金属系膨張材の添加量は、用いる水硬性成分により本発明の特性を損なわない範囲で添加することができ、水硬性成分１００質量部に対して、
好ましくは０．０００２〜０．０１質量部、
さらに好ましくは０．０００５〜０．００８質量部、
より好ましくは０．０００８〜０．００６質量部、
特に０．００１〜０．００５質量部の範囲で用いることが好ましい。
無機系膨張材の添加量は、
好ましくは１〜３０質量部、
さらに好ましくは２〜２５質量部、
より好ましくは３〜２０質量部、
特に４〜１５質量部の範囲で用いることが好ましい。
【００３２】
金属系膨張材としては、アルミニウム粉、鉄粉などの金属粉を使用することができるが、中でも比重の面から、アルミニウム粉の使用が特に好ましい。アルミニウム粉は、ＪＩＳ・Ｋ−５９０６「塗装用アルミニウム粉」の第２種に準ずるものが好適に使用できる。
【００３３】
無機系膨張材としては、カルシウムサルフォアルミネート系ではアウイン、石灰系では生石灰、生石灰−石膏系、仮焼ドロマイト等が挙げられ、これらから選ばれた少なくとも１種を使用できる。石灰系膨張材としては、生石灰、生石灰−石膏系が好ましく、特に生石灰−石膏系が好ましい。
無機系膨張材としては、例えば遊離生石灰を膨張成分として含むものや、カルシウムサルホアルミネート等のエトリンガイト形成物質を膨張成分とする市販品を使用することができる。好ましくは、収縮補償効果とともに反応時の水和発熱によって低温環境下の強度増強効果を有する生石灰を有効成分として含む膨張材が特に好ましく、この場合膨張材中の生石灰含有量は特に限定されないが、生石灰含有量が高いもの（１００重量％を含む）では水和反応が急激に進行することがあるので８０重量％以下の含有量が好ましい。
【００３４】
本発明で用いる水硬性組成物は、水硬性成分、細骨材、流動化剤及び膨張材の他に、必要に応じて本発明の特性を失わない範囲で凝結調整剤、増粘剤、消泡剤、樹脂粉末などの成分を少なくとも１種以上含むことができる。
【００３５】
樹脂粉末としては、エチレン・酢酸ビニル共重合体、アクリル系重合体などの乳化重合した高分子エマルジョンを噴霧乾燥して調製した市販の樹脂粉末を用いることができる。
【００３６】
凝結調整剤は、用いる水硬性成分に応じて、特性を損なわない範囲で適宜添加することができ、凝結促進剤及び凝結遅延剤の成分、添加量及び混合比率を適宜選択して、流動性、可使時間、硬化性状などを調整することができる。
【００３７】
増粘剤は、セルロース系、蛋白質系、ラテックス系、及び水溶性ポリマー系などを用いることが出来、特にセルロース系などを用いることが出来る。
増粘剤の添加量は、本発明の特性を損なわない範囲で添加することができる。
増粘剤及び消泡剤を併用して用いることは、水硬性成分や細骨材などの骨材分離の抑制、気泡発生の抑制、硬化体表面の改善に好ましい効果を与え、グラウト用途の水硬性モルタル（スラリー）としての特性を向上させるために好ましい。
【００３８】
消泡剤は、シリコン系、アルコール系、ポリエーテル系などの合成物質又は植物由来の天然物質など、公知のものを用いることが出来る。
消泡剤の添加量は、本発明の特性を損なわない範囲で添加することができる。
【００３９】
本発明の水硬性組成物を構成する場合に、特に好適な成分構成は、ポルトランドセメントを含む水硬性成分、特定の粒度構成を有する細骨材、変性ポリカルボン酸系の粉末流動化剤、無機系膨張材及び金属系膨張材を含むものである。
【００４０】
本発明では、水硬性成分と、特定の粒度構成を有する細骨材、変性ポリカルボン酸系の粉末流動化剤、無機系膨張材及び金属系膨張材とを含み、必要に応じて、凝結調整剤、増粘剤、消泡剤及び粉末樹脂等から選択される成分を添加し、混合機で混合し、水硬性組成物のプレミックス粉体を得ることができる。
【００４１】
本発明で用いる水硬性組成物は、所定量の水と混練することによって速やかに良好な流動特性を有し、材料分離抵抗性に優れた水硬性モルタル（スラリー）を調製することができる。
【００４２】
本発明で使用する水硬性組成物は、水の添加量を調整することにより、水硬性モルタル（スラリー）の流動性、材料分離抵抗性などを、さらに硬化して得られる硬化体の強度などを調整することができる。
水の添加量は、用いる水硬性成分又は水硬性組成物に応じて、適宜選択して用いることができる。水の添加量は、水硬性成分又はグラウト組成物１００質量部に対し、好ましくは８〜５０質量部、さらに好ましくは９〜４０質量部、より好ましくは１０〜３０質量部、特に好ましくは１１〜２５質量部加えて用いることが好ましい。
【００４３】
本発明では、混練条件Ａの条件で水硬性組成物と水とを混練し、混練操作によって得られる水硬性モルタル（スラリー）の流動特性をＪロート流下時間によって評価する。
混練条件Ａとは、２０℃において２Ｌポリ容器に水１６質量部を入れ、図６のタービン羽根を取り付けた０．１５ＫＷ攪拌機を使用し、３００ｒｐｍで攪拌しながら水硬性組成物１００質量部を全量投入後（粉体１５００ｇ）、７８０ｒｐｍで所定時間混練して、水硬性モルタル（スラリー）を調製するものである。
【００４４】
本発明では、
水硬性組成物を混練条件Ａの条件で１分間混練して調製した水硬性モルタル（スラリー）のＪロート流下時間（Ｚ）、
水硬性組成物を混練条件Ａの条件で２分間混練して調製した水硬性モルタル（スラリー）のＪロート流下時間（Ｙ）、
水硬性組成物を混練条件Ａの条件で４分間混練して調製した水硬性モルタル（スラリー）のＪロート流下時間（Ｘ）、
水硬性組成物を混練条件Ａの条件で６分間混練して調製した水硬性モルタル（スラリー）のＪロート流下時間（Ｗ）、
とした場合に、
水硬性組成物を混練条件Ａの条件で１分間混練して調製した水硬性モルタル（スラリー）のＪロート流下時間（Ｚ）と、２分間、４分間または６分間混練して調製した水硬性モルタル（スラリー）のＪロート流下時間（Ｙ）、（Ｘ）、（Ｗ）との比率が、
好ましくはＹ／Ｚ、Ｘ／ＺおよびＷ／Ｚ＝０．７５〜１．００の範囲であり、
さらに好ましくはＹ／Ｚ、Ｘ／ＺおよびＷ／Ｚ＝０．７６〜０．９５の範囲であり、
より好ましくはＹ／Ｚ、Ｘ／ＺおよびＷ／Ｚ＝０．７７〜０．９２の範囲であり、
特に好ましくはＹ／Ｚ、Ｘ／ＺおよびＷ／Ｚ＝０．７８〜０．９０の範囲である
ことが速やかに良好な流動特性安定して有する水硬性モルタル（スラリー）が得られることから好ましい。
Ｙ／Ｚ、Ｘ／ＺおよびＷ／Ｚが上記範囲から外れた場合、１分間混練した場合の水硬性モルタル（スラリー）の流動性状と、２分間、４分間または６分間混練した場合の水硬性モルタル（スラリー）の流動性状とが大きな差異を有することになり、このような水硬性モルタル（スラリー）をポンプ圧送してスラリーホースを介して長距離を圧送した場合には、流動性状が変化しやすく安定しないために圧送距離によって流動特性が異なったり、場合によってはスラリーホースが閉塞することもあるため好ましくない。
【００４５】
また、本発明では、
水硬性組成物を混練条件Ａの条件で２分間混練して調製した水硬性モルタル（スラリー）のＪロート流下時間（Ｙ）と、４分間または６分間混練して調製した水硬性モルタル（スラリー）のＪロート流下時間（Ｘ）、（Ｗ）との比率が、
好ましくはＸ／ＹおよびＷ／Ｙ＝０．９０〜１．０２の範囲であり、
さらに好ましくはＸ／ＹおよびＷ／Ｙ＝０．９０５〜１．０１の範囲であり、
より好ましくはＸ／ＹおよびＷ／Ｙ＝０．９１〜１．００の範囲であり、
特に好ましくはＸ／ＹおよびＷ／Ｙ＝０．９２〜０．９９の範囲である
ことが速やかに良好な流動特性安定して有する水硬性モルタル（スラリー）が得られることから好ましい。
Ｘ／ＹおよびＷ／Ｙが上記範囲から外れた場合、２分間混練した場合の水硬性モルタル（スラリー）の流動性状と、４分間または６分間混練した場合の水硬性モルタル（スラリー）の流動性状とが大きな差異を有することになり、このような水硬性モルタル（スラリー）をポンプ圧送してスラリーホースを介して長距離を圧送した場合には、流動性状が変化しやすく安定しないために圧送距離によって流動特性が異なったり、場合によってはスラリーホースが閉塞することもあるため好ましくない。
【００４６】
本発明の水硬性組成物を混練条件Ａの条件で１分間、２分間、４分間または６分間混練して調製した水硬性モルタル（スラリー）のＪロート流下時間（Ｚ）、（Ｙ）、（Ｘ）及び（Ｗ）は、
好ましくは５〜１２秒の範囲、
さらに好ましくは５．５〜１１秒の範囲、
特に好ましくは６〜１０秒の範囲である
ことが速やかに優れた流動性を安定して確保できることから好ましい。
【００４７】
本発明では、
水硬性組成物を混練条件Ａの条件で２分間混練して調製した水硬性モルタル（スラリー）について、土木学会加圧ブリージング試験方法（ＪＳＣＥ・Ｆ５０２−１９９９）の試験方法でジャッキ圧力を１．０Ｎ／ｍｍ２に設定して１分加圧した時の脱水量は、
好ましくは２〜１８ｍｌの範囲、
さらに好ましくは４〜１６ｍｌの範囲、
特に好ましくは５〜１５ｍｌの範囲であることが、
ポンプ圧送してスラリーホースを介して水硬性モルタル（スラリー）を施工箇所へ供給する際に、加圧条件下で材料分離を生じ難いことから好ましい。
【００４８】
水硬性モルタル（スラリー）の硬化体は、以下の特性の１つ以上有することが好ましい。
１）圧縮強度（材齢１日）が、好ましくは２０Ｎ／ｍｍ２以上、より好ましくは２５Ｎ／ｍｍ２以上、さらに好ましくは３０Ｎ／ｍｍ２以上、特に好ましくは３２Ｎ／ｍｍ２以上である。
２）圧縮強度（材齢３日）が、好ましくは３５Ｎ／ｍｍ２以上、より好ましくは４０Ｎ／ｍｍ２以上、さらに好ましくは４３Ｎ／ｍｍ２以上、特に好ましくは４５Ｎ／ｍｍ２以上である。
３）膨張率（１日）が、０．００％より大きい、さらに好ましくは＋０．０１％より大きい、より好ましくは＋０．０５％より大きい、特に好ましくは＋０．１０％より大きい範囲である。
【００４９】
本発明で用いる水硬性組成物は、水硬性成分と細骨材と流動化剤と膨張剤とを必須成分とする、土木建築工事に使用されるグラウト用の水硬性組成物であって、水との混練操作によって速やかに良好なスラリー状態が得られ、流動性に優れ、材料分離抵抗性が高い水硬性モルタル（スラリー）を安定して調製することができる。
本発明の水硬性モルタル（スラリー）の施工方法は、前記の速やかに混練されて安定した流動性状を示す水硬性組成物と、水とを、強力な混練力が得られる混練装置（ミキサー）を使用して連続的に混練し、水硬性モルタル（スラリー）を連続的に調製してリザーバータンクに一旦収容する。さらに、強力な上下対流を発生させる多重螺旋状攪拌板とパドル型攪拌板とを配置した複合攪拌羽根を有する攪拌機を用いて、該スラリーを強制攪拌条件下で所定時間攪拌養生することによって、材料分離を生じさせることなくスラリー状態が極めて安定化した水硬性モルタル（スラリー）を調製することが、スラリーポンプを用いて離れた施工場所に連続的に水硬性モルタル（スラリー）を供給した際にも、圧送過程での材料分離を生じさせることなく、安定して施工箇所へ供給・打設することができ、高い施工効率と優れた施工品質を提供するものである。
【００５０】
本発明の水硬性モルタル（スラリー）の施工方法は、トンネルやシールドの裏込め、ダムの継ぎ目、橋梁のシュウ、構造物の補修や補強、鉄筋継手、機械基礎の固定、下水道の補修等、土木・建築分野の各種グラウト工事において、高流動性、無収縮性及び高強度といった性能を安定して提供できることからその利用価値は大きい。
特に、大規模な現場で大量のグラウチングを行うような場合に、連続的に水硬性モルタル（スラリー）を調製して、連続的に施工箇所へ供給・打設施工する場合に、その性能を大いに発揮するものである。
【実施例】
【００５１】
以下、本発明を実施例に基づき、さらに詳細に説明する。但し、本発明は下記実施例により制限されるものでない。
【００５２】
（特性の評価方法）
１）Ｊ１４ロート流下値（秒）：
土木学会充てんモルタル試験方法（案）（ＪＳＣＥ・Ｆ５４２−１９９３）に準拠して、グラウトスラリーのＪ１４ロート法による流下値を示す。
２）圧縮強度（Ｎ／ｍｍ２）：
温度２０℃、湿度６５％の条件で混練したグラウトスラリーを用い、温度２０℃、湿度９５％の条件で硬化させ、翌日脱型後、２０℃の水中で養生した試験体φ５×１０ｃｍを用い、ＪＩＳ・Ａ−１１０８に準拠して評価を行う。
３）加圧ブリージング試験：
温度２０℃、湿度６５％の条件下、混練条件Ａで混練した水硬性モルタル（スラリー）を用い、内径１２５ｍｍ、内高２００ｍｍの試験容器を用いて試験を行う。
ジャッキ圧力を１．０Ｎ／ｍｍ２に設定した以外は、土木学会加圧ブリージング試験方法（ＪＳＣＥ・Ｆ５０２-１９９９）に準拠して評価を行う。
４）ポンプ圧送性：
ミキサー装置の排出ポンプ出口に、内径３２ｍｍで長さ５０ｍ、７５ｍ又は１００ｍのスラリーホースを接続して、ホース筒先より吐出されるスラリーの材料分離状態および閉塞の有無で評価を行う。
ポンプは、モーノポンプ、型番：２ＮＭ５０（兵神装備社製）を用いて行う。
スラリーの圧送性の評価指標は、○：ホース筒先より吐出されるスラリーの材料分離無し、△：ホース筒先より吐出されるスラリーの材料分離有り、×：閉塞とする。
５）混練条件Ａ：
２０℃において２Ｌポリ容器に１６質量部の水を入れ（参考例１〜４の場合は１６．４質量部）、図６に示すタービン羽根を取り付けた０．１５ＫＷ攪拌機（新東科学社製、品番：スリーワンモータＢＬ６００）を使用し、３００ｒｐｍで攪拌しながら水硬性組成物（粉体１５００ｇ）を全量投入後、７８０ｒｐｍで所定時間（１分間、２分間、４分間又は６分間）混練して、水硬性モルタル（スラリー）を調製することを混練条件Ａとする。
【００５３】
原料は以下のものを使用した。
１）水硬性成分：
・ポルトランドセメント（宇部早強セメント、ブレーン比表面積４５００ｃｍ２／ｇ）。
比表面積の評価法は、ＪＩＳ・Ｒ−５２０１に規定されているブレーン空気透過装置を用いて測定されたものである。
２）細骨材：
細骨材（１）は、珪砂Ａ〜Ｃを混合して調製する。
・珪砂Ａ  ：  ＳＳ５Ａ、宇部サンド工業社製。
・珪砂Ｂ  ：  Ｓ６、宇部サンド工業社製。
・珪砂Ｃ  ：  Ｓ７、宇部サンド工業社製。
細骨材（２）は、珪砂Ｄ〜Ｆを混合して調製する。
・珪砂Ｄ  ：  川鉄４号、川鉄鉱業社製。
・珪砂Ｅ  ：  Ｎ５０、瓢屋社製。
・珪砂Ｆ  ：  Ｎ７０、瓢屋社製。
篩を使用して測定した珪砂Ａ〜Ｆの粒度構成を表５に示す。
また、比較例１で使用した細骨材（珪砂Ａと珪砂Ｂの混合物）、実験１、２で使用した細骨材（珪砂Ａと珪砂Ｂと珪砂Ｃの混合物）、実施例１で使用した細骨材（珪砂Ｄ、珪砂Ｅ及び珪砂Ｆの混合物）の粒度構成を図７及び表６に示す。
３）膨張材：
・無機系膨張材：アサノジブカル（太平洋セメント社製）。
・金属系膨張材：アルミニウム粉（粒度４４μｍ以下６０％以上、大和金属粉工業社製）。
４）減水剤：
・流動化剤ａ：  変性ポリカルボン酸系流動化剤、メルフラクスＡＰ１０１Ｆ（ＢＡＳＦコンストラクションシステムズ社製）。
・流動化剤ｂ：  ナフタレンスルフォン酸系流動化剤、マイティ１００（花王社製）。
・流動化剤ｃ：  ポリカルボン酸系流動化剤、マイティ２１Ｐ（花王社製）。
・流動化剤ｄ：  ポリエーテル・ポリカルボン酸系流動化剤、メルフラスクＶＰ２６５１（ＢＡＳＦコンストラクションシステムズ社製）。
・流動化剤ｅ：  ポリエーテル・ポリカルボン酸系流動化剤、メルフラスクＶＰ２６４１（ＢＡＳＦコンストラクションシステムズ社製）。
５）増粘剤：  メチルセルロース系増粘剤、ハイユーローズ（宇部興産株式会社製）。
【００５４】
（比較例１、実験１〜２、実施例１、参考例１〜４）
表１に示す配合割合で水硬性組成物と水とを混練条件Ａにしたがって混練し、７８０ｒｐｍで１分間混練したスラリー、２分間混練したスラリー、４分間混練したスラリー及び６分間混練したスラリーの４種類の水硬性モルタル（スラリー）を調製し、Ｊ１４ロート流下値（秒）を測定した。水硬性組成物を混練条件Ａで２分間混練して調整したスラリーを硬化させた水硬性モルタル（スラリー）硬化体について圧縮強度を測定した。Ｊ１４ロート流下値（秒）及び圧縮強度の測定結果を表２に示す。
【００５５】
比較例１、実験１〜２及び実施例１の水硬性組成物を用いて、混練条件Ａで２分間混練して調製した水硬性モルタル（スラリー）について、加圧ブリージング試験を行った結果を表３及び図８に示す。
【００５６】
（比較例２、実験３〜４、実施例２〜３）
比較例１、実験１〜２及び実施例１の水硬性組成物を用いて、表４に示す混練条件で、水硬性組成物と所定量の水とをミキサー装置を備えたスラリー製造・供給装置（図１ａ（実施例１）、図１ｂ（実施例２）、図２（比較例１、実験１〜２）に供給して連続的に混練し、水硬性モルタル（スラリー）を連続製造してスラリーを一旦リザーバータンクに収容した。
比較例２及び実験３〜４の場合、水硬性モルタル（スラリー）は、図２に示すリザーバータンク中で約２分間、緩やかな攪拌状態で保持した後、スラリー製造設備の吐出ポンプ（スラリーポンプ）を用いて吐出した。
また、実施例２と実施例３の場合、水硬性モルタル（スラリー）は、それぞれ図１（ａ）、図１（ｂ）に示すリザーバータンク中で約２分間、多重螺旋状攪拌板とパドル型攪拌板とを配置した複合攪拌羽根を有する攪拌機によって強制攪拌条件下に保持した後、スラリー製造設備の吐出ポンプ（スラリーポンプ）を用いて吐出した。
スラリー製造設備の吐出ポンプ（スラリーポンプ）から吐出した水硬性モルタル（スラリー）は、ポンプから吐出直後を０ｍとし、ポンプに接続した内径が３２ｍｍで長さが５０ｍ、７５ｍ及び１００ｍのスラリーホースの筒先より吐出させてポンプ圧送性を評価した。また、連続製造してリザーバータンクに収容したスラリーと、吐出ポンプ（スラリーポンプ）を用いて、ポンプからの吐出直後を０ｍとし、５０ｍ、７５ｍ及び１００ｍのスラリーホースの筒先より吐出させてスラリーについて、Ｊ１４ロート流下値（秒）を測定した。
スラリー中に含まれる水分量は、リザーバに収容したスラリーを一部取り出して電子レンジ法により測定した。
ポンプ圧送性の評価結果およびＪ１４ロート流下値の測定結果を表４に示す。
なお、水硬性モルタル（スラリー）の連続混練に用いたスラリー製造・供給装置のミキサー（混練装置）の仕様、及び、水硬性モルタル（スラリー）の連続製造時の条件は表５に示すとおりである。
【００５７】
【表１】
2008265269.tif 000003
【００５８】
【表２】
2008265269.tif 000004
【００５９】
【表３】
2008265269.tif 000005
【００６０】
【表４】
2008265269.tif 000006
【００６１】
【表５】
2008265269.tif 000007
【００６２】
【表６】
2008265269.tif 000008
【００６３】
【表７】
2008265269.tif 000009
【００６４】
（１）変性ポリカルボン酸系流動化剤と、所定量の微粒分を含む細骨材（図７）とを併せて用いた実験１〜２及び実施例１の場合、表２に示すように、混練条件Ａで１分間混練して調製したスラリーと、２分間から６分間混練して調製したスラリーとのＪ１４ロート流下値の比率が０．８０〜０．８６と比較的混練度が高い数値で安定しており、
さらに、混練条件Ａで２分間混練して調製したスラリーと、４分間及び６分間混練して調製したスラリーとのＪ１４ロート流下値の比率においては、０．９３〜０．９９とより混練度が高い数値が得られ、
極めて速やかに良好な混練状態の水硬性モルタル（スラリー）が得られている。
また、表３に示すように、実験１〜実験２及び実施例１は、加圧条件下での脱水量が比較例１と対比して低い数値を示している。（図８）
（２）変性ポリカルボン酸系流動化剤と、微粒分を含まない細骨材（図７）とを用いた比較例１の場合については、表２に示すように、極めて速やかに良好な混練状態の水硬性モルタル（スラリー）が得られたが、表３に示すように、加圧条件下での脱水量が多かった。（図８）
【００６５】
（３）比較例１及び実験１の水硬性組成物を用いて、気温２３℃の温度条件で水硬性モルタル（スラリー）の製造・供給装置（図２）による実機評価（流動性評価、圧送性評価）を行った比較例２及び実験３では、表４に示すように比較例２の場合、ポンプ圧送距離が７５ｍの時点でスラリーホースが閉塞したのに対して、実験１では圧送距離１００ｍ時点まで可能であり、さらに水硬性モルタル（スラリー）の流動性もＪ１４ロート流下値が１２秒以下と良好な数値が得られた。実験３の場合、細骨材中に含まれる微粒分がペースト粘度を増大させ、ペーストと細骨材の分離抵抗性を高めた結果、圧送過程でのホースの閉塞現象を回避できたものと推察される。
実験１の水硬性組成物を用いて、気温１３℃の温度条件で水硬性モルタル（スラリー）の製造・供給装置（図２）による実機評価（流動性評価、圧送性評価）を行った実験４の場合、表４に示すようにポンプ圧送性においては実験３の場合と同様に１００ｍの圧送が可能であったが、リザーバー内及びポンプ吐出直後（０ｍホース筒先）のＪ１４ロート流下値が１２秒以上と大きな数値を示した。これは低温条件下での混練では、水の粘性が高くなって混練性が低下するとともに、流動化剤の溶解速度が遅くなり、水硬性組成物と水との混練によるスラリーの均質化が遅れたことによるものと推察される。
（４）実施例１の水硬性組成物を用いて、気温１５℃または気温１２℃の温度条件で、水硬性モルタル（スラリー）の製造・供給装置（図１ａまたは図１ｂ）を使用した実機評価（流動性評価、圧送性評価）を行った実施例２および実施例３場合、表４に示すように流動性の指標であるＪ１４ロート流下値は１２秒以下で安定した数値を示し、ポンプ圧送性においても圧送距離１００ｍ時点でも良好な吐出性が得られた。これは、リザーバータンク内の水硬性モルタル（スラリー）を、高攪拌力が得られる多重螺旋状攪拌板とパドル型攪拌板とを配置した複合攪拌羽根を用いて所定時間強制攪拌養生したことにより、低温条件下での水の粘性が高くなる影響と、流動化剤の溶解速度の遅延の影響とを解消して、短時間に必要充分な混練状態が得られた結果、流動性が安定化したものと推察される。
また、実施例２と実施例３とを比較した場合、より低温条件で試験評価を行っているにもかかわらず、実施例３の方が優れた流動性（Ｊ１４ロート流下値）を示した。これは、リザーバータンクのスパイラル攪拌羽根（図１ｂ２２）と移送スクリュー（図１ｂ２３）との間隙にセパレートプレートを設けて、ミキサーからリザーバータンクへ供給された混練直後の水硬性モルタル（スラリー）の一部が、移送スクリュー部へショートカットするのを防止できたことによるものと考えられる。
【図面の簡単な説明】
【００６６】
【図１】本発明（実施例）で用いるスラリー製造・供給装置の構成の一例を説明するための模式断面図である。（図１ａ：多重螺旋状攪拌板とパドル型攪拌板とを配置した複合攪拌羽根を設置、図１ｂ：多重螺旋状攪拌板とパドル型攪拌板とを配置した複合攪拌羽根およびセパレートプレートを設置）
【図２】比較例と実験３〜４で用いるスラリー製造・供給装置の構成の一例を説明するための模式断面図である。
【図３】本発明で用いる混練スクリューの全体構成を示す図である。
【図４】本発明で用いる多重螺旋状攪拌板とパドル型攪拌板とを配置した複合攪拌羽根の全体構成を示す図である。
【図５】水硬性組成物を貯蔵するタンク及びスラリー製造・供給装置を搭載した水硬性モルタル（スラリー）調製・施工用トラックの全体構成を示す模式図である。
【図６】混練条件Ａで水硬性モルタル（スラリー）を調製する場合に使用するタービン羽根を示す模式図である。
【図７】細骨材の粒度構成を示す図である。（比較例１、実験１〜２、実施例１で使用した細骨材の粒度構成）
【図８】水硬性モルタル（スラリー）の加圧ブリージング試験結果（脱水量）を示す図である。
【符号の説明】
【００６７】
１０  ：  混練スクリュー
１１  ：  スラリー製造・供給装置
１２  ：  水硬性組成物
１３  ：  ホッパー
１４  ：  ホッパースクリュー
１５  ：  給水口
１６  ：  混練装置（ミキサー）
１７  ：  水
１８  ：  モルタル（スラリー）排出口
１９  ：  水硬性モルタル（スラリー）
２０  ：  リザーバータンク
２１  ：  水硬性モルタル（スラリー）
２２  ：  スターラースクリュー（多重螺旋状攪拌板とパドル型攪拌板とを配置した複合攪拌羽根）
２３  ：  移送スクリュー
２４  ：  スネークポンプ（スラリーポンプ）
２５  ：  水硬性モルタル（スラリー）
２６、２７  ：  モーター
２８  ：  動力伝達ベルト
２９  ：  セパレートプレート（スラリーの収容部と移送部とを部分的に分離）
３０  ：  スターラースクリュー（スネッキ攪拌羽根）
３１  ：  水硬性モルタル（スラリー）調製・施工用トラック
３２  ：  水硬性組成物の供給口
３３  ：  水硬性組成物タンク
３４  ：  水硬性モルタル（スラリー）
３５  ：  混練装置（ミキサー）
３６  ：  ホッパー
３７  ：  水硬性組成物
３８  ：  スクリューフィーダー
３９  ：  水タンク
４０  ：  水供給ポンプ
４１  ：  水供給パイプ
４２  ：  多重螺旋状攪拌板とパドル型攪拌板とを配置した複合攪拌羽根
４３  ：  水硬性モルタル（スラリー）タンク（リザーバータンク）
４４  ：  スラリーポンプ
４５  ：  スラリーホース  
【図１】
2008265269.tif 000010
【図２】
2008265269.tif 000011
【図３】
2008265269.tif 000012
【図４】
2008265269.tif 000013
【図５】
2008265269.tif 000014
【図６】
2008265269.tif 000015
【図７】
2008265269.tif 000016
【図８】
2008265269.tif 000017